(57)【特許請求の範囲】
【請求項１】
歯根管を充填し、歯髄をカバーするための組成物であって、
シリコーン材料と、
二成分ＣａＯ／ＳｉＯ２組成物、三成分ＣａＯ／Ｐ２Ｏ５／ＳｉＯ２組成物および四成分ＳｉＯ２／ＣａＯ／Ｐ２Ｏ５／Ｎａ２Ｏ組成物からなる群から選択されるＣａＯ／ＳｉＯ２ガラスおよびガラス−セラミックの少なくともいずれかとを含み、
＜１００μｍの平均粒子径（重量平均）の少なくとも１つのイソプレン系ポリマーをさらに含む、組成物。
【請求項２】
二成分ＣａＯ／ＳｉＯ２組成物、三成分ＣａＯ／Ｐ２Ｏ５／ＳｉＯ２組成物および四成分ＳｉＯ２／ＣａＯ／Ｐ２Ｏ５／Ｎａ２Ｏ組成物からなる群から選択されるＣａＯ／ＳｉＯ２ガラスおよびガラス−セラミックの少なくともいずれかが、＜１００μｍ、好ましくは０．０１から９０μｍの範囲内、より好ましくは０．１から９０μｍの範囲内、および特に好ましくは１から６０μｍの平均粒子径（重量平均）を示すことを特徴とする、請求項１に記載の組成物。
【請求項３】
イソプレン系ポリマーが、ポリイソプレン、特にトランス−１，４−ポリイソプレン、ガッタパーチャ、バラタおよびこれらの混合物からなる群から選択されることを特徴とする、請求項１または２に記載の組成物。
【請求項４】
イソプレン系ポリマーが、１から６０μｍ、好ましくは２から４５μｍ、より好ましくは５から３０μｍおよび特に好ましくは１０から３０μｍの範囲内の平均粒子系（重量平均）を示すことを特徴とする、請求項１から３のいずれか１項に記載の組成物。
【請求項５】
成分ＡおよびＢが別々に存在し、
−成分Ａが、少なくとも２つのＳｉ−Ｈ基を有する少なくとも１以上のシリコーン油を含むか、またはこれらからなり、
−成分Ｂが、少なくとも２つのビニル基を有する少なくとも１以上のシリコーン油を含むか、またはこれらからなり、
−特に成分ＡおよびＢの少なくとも１つが、Ｓｉ−Ｈ基とビニル基との付加反応のための触媒を含む、請求項１から４のいずれか１項に記載の組成物。
【請求項６】
−少なくとも１種のイソプレン系ポリマー；および／または
−二成分ＣａＯ／ＳｉＯ２組成物、三成分ＣａＯ／Ｐ２Ｏ５／ＳｉＯ２組成物および四成分ＳｉＯ２／ＣａＯ／Ｐ２Ｏ５／Ｎａ２Ｏ組成物からなる群から選択されるＣａＯ／ＳｉＯ２ガラスおよびガラス−セラミックの少なくともいずれか
が、成分Ａおよび成分Ｂの両方において存在することを特徴とする、請求項５に記載の組成物。
【請求項７】
ｉ）少なくとも２つのＳｉ−ＯＨ基を有する少なくとも１以上のシリコーン油；
ｉｉ）場合により水分の適用によりＳｉ−ＯＨ基と反応可能な少なくとも２つの官能基を有する、少なくとも１以上のシリコーン油を含み、
前記シリコーン油が一成分または二成分系として利用されることを特徴とする、請求項１から６のいずれか１項に記載の組成物。
【請求項８】
シリコーン材料が、特に、亜鉛、イッテルビウム、イットリウム、ガドリニウム、ジルコニウム、ストロンチウム、タングステン、タンタル、ニオブ、バリウム、ビスマス、モリブデン、ランタンからなる群の化合物；合金、フッ化物、硫酸塩、炭酸塩、タングステン酸塩、カーバイドおよび上述の元素のすべての酸化物、特に好ましくはＹｂＦ３またはＺｒＯ２；有機および無機のヨウ素化合物から選択されるＸ線造影剤を含むことを特徴とする、請求項１から７のいずれか１項に記載の組成物。
【請求項９】
１以上のカプセル、カートリッジ（特にダブルチャンバーシリンジ）またはチューブラーバッグに事前に分割された、請求項１から８のいずれか１項に記載の組成物。
【請求項１０】
少なくとも１種の根管用ポスト、特にイソプレンポリマーに基づく根管用ポストをさらに含む、請求項１から９のいずれか１項に記載の組成物。
【請求項１１】
カプセル、カートリッジ、ダブルチャンバーシリンジまたはチューブラーバッグのためのディスペンサー；流動性組成物のためのアプリケーターチップ；および根管の深さを決定するためのアプリケーターチップにおいて可動性のマーキング補助具からなる群から選択される１以上の構成成分をさらに含む、請求項から１から１０のいずれか１項に記載の組成物。
【発明の詳細な説明】
【技術分野】
【０００１】
本発明は、歯科医学において根管のケアに関する分野、特に根管を充填し、歯髄をカバーするための組成物に関する。
【背景技術】
【０００２】
歯髄に対する非可逆的損傷の従来の処置において、罹患した歯髄は根管から機械的に取り除かれ、根管は清掃され、穿孔され、弾塑性要素または別の充填材料で充填され、その後密封される。理想的な根管充填材料は、根尖周囲組織を刺激せず、根管を縦横に密に封鎖し、体積が安定して、根管においてどんなことがあっても縮小しないことが必要である。最新技術に関しては、例えば、Ｆｒｉｅｄｍａｎ  ｅｔ  ａｌ．、Ｊ．Ｄｅｎｔ．Ｒｅｓ．，５４  １９７５，９２１−９２５およびＢｒｉｓｅｎｏ、Ｐｈｉｌｉｐｐ  Ｊ．，７（２）  １９９０，６５−７３および米国特許第４，６３２，９７７号明細書を参照されたい。Ｂｒｉｓｅｎｏは、根管充填材料として、特に、人工樹脂系、酸化亜鉛ユージノール系、水酸化カルシウム系およびグラスアイオノマー系の半固体セメントを記載している。米国特許第４，６３２，９７７号明細書は、トランスポリイソプレン系、例えばガッタパーチャ系またはバラタ系の充填材料を提唱している。このような組成物、例えば、ガッタパーチャ成形品または「ガッタパーチャポイント」が市販されている。これらは普通、２０重量％のガッタパーチャマトリックス、６０から７５重量％の酸化亜鉛をフィラーとして、１から１７重量％の重金属硫酸塩をＸ線造影剤として、ならびに３から４重量％のワックスおよび樹脂を可塑剤として含む。このようなガッタパーチャ組成物は熱可塑性であり、したがって、根内部に流動性状態で思い通りに接着することができる。
【０００３】
欧州特許第８６４３１２号明細書は、付加架橋シリコーン組成物に基づく歯根管の充填のための系を教示している。ポリイソプレン系（例えばガッタパーチャ）根管用ポストは、このような組成物でさらに包埋することができる。しかし、このような系の使用の容易さは、すべての条件下で最適ではない。
【０００４】
欧州特許第９５１８９５号明細書は、ガッタパーチャ粉末をシーラー（例えば、シリコーン材料系）に直接組み込む系を教示している。シーラーおよびガッタパーチャの系の使用の容易さおよび結果の再現性は、この系によって既に改善可能であった。
【０００５】
同様に、整えられた根尖への無機三酸化骨材の適用が記載されており、次いで根管はガッタパーチャおよびシーラーで従来通りにふさがれる（Ｓｃｈｗｅｉｚ．Ｍｏｎａｔｓｓｃｈｒ．Ｚａｈｎｍｅｄ．，Ｖｏｌ．１１４：３／２００４，ｐｐ．２２３−２３０）。しかし、いくつかの段階におけるいくつかの材料の面倒な操作および数回に及ぶ通院の必要性による患者にとっての不便さが、これに関連する不利益である。
【先行技術文献】
【特許文献】
【０００６】
【特許文献１】米国特許第４，６３２，９７７号明細書
【特許文献２】欧州特許第８６４３１２号明細書
【特許文献３】欧州特許第９５１８９５号明細書
【非特許文献】
【０００７】
【非特許文献１】Ｆｒｉｅｄｍａｎ  ｅｔ  ａｌ．、Ｊ．Ｄｅｎｔ．Ｒｅｓ．，５４  １９７５，９２１−９２５
【非特許文献２】Ｂｒｉｓｅｎｏ、Ｐｈ  ｉｌｉｐｐ  Ｊ．，７（２）  １９９０，６５−７３
【非特許文献３】Ｓｃｈｗｅｉｚ．Ｍｏｎａｔｓｓｃｈｒ．Ｚａｈｎｍｅｄ．，Ｖｏｌ．１１４：３／２００４，ｐｐ．２２３−２３０
【発明の概要】
【発明が解決しようとする課題】
【０００８】
本発明の目的は、根管の充填のための系の使用の容易さおよび処置の成功をさらに改善することである。
【課題を解決するための手段】
【０００９】
この目的は、
−ＭｘＯｙ（式中、ＭｘＯｙはＣａＯ、ＢａＯ、ＭｇＯ、Ｎａ２Ｏ、Ｋ２ＯおよびＳｒＯからなる群から選択され、特にＣａＯが好ましい）；
および／または
−少なくとも１つのＭｘＯｙ含有化合物（ＭｘＯｙは、ＣａＯ、ＢａＯ、ＭｇＯ、Ｎａ２Ｏ、Ｋ２ＯおよびＳｒＯからなる群から選択され、特にＣａＯ含有化合物、特にＣａＯ／ＳｉＯ２含有化合物が好ましい）；
ならびにさらにこれらの混合物
を含む、シリコーン材料に基づく歯根管の充填のための系により達成される。
【図面の簡単な説明】
【００１０】
【図１】ＳＢＦバッファーに浸した１４日後の、ＣａＯ／ＳｉＯ２混合物を含むシリコーンペレットのＳＥＭ写真である。
【図２】ＳＢＦバッファーに浸した１４日後の、生体活性ガラスを含むシリコーンペレットのＳＥＭ写真である。
【発明を実施するための形態】
【００１１】
「系」という用語は、本発明に関連して、根管重点組成物の一成分および二成分提示型の両方を意味すると理解される。一成分組成物において、シリコーン組成物のための架橋構成成分は予備混合においてすでに存在し、その後、水分の適用により架橋が実施される。二成分系において、架橋反応可能な組成物の構成成分は別々に存在するが、一緒に使用するように配置される。このような二成分系の架橋は、概して、水分の適用とは独立して実施される。
【００１２】
シリコーン材料に基づく最先端技術の上述の系は不活性であり、特に硬組織の再生を支持も促進もしない。シリコーン材料中のＭｘＯｙ（ＣａＯ、ＢａＯ、ＭｇＯ、Ｎａ２Ｏ、Ｋ２ＯおよびＳｒＯからなる群から選択される）またはＭｘＯｙ含有化合物（特にＣａＯ／ＳｉＯ２含有化合物）のさらなる存在は、硬構造の形成を有意に促進することが現在見出されている。ＭｘＯｙ（特にＣａＯ）または上述のＭｘＯｙ含有化合物の重量百分率は、好ましくは３重量％から８０重量％の範囲内にある。このことが、シリコーン材料それ自体の加工性および得られた密封性に対抗しないこともまた、同様に予想されない。予想に反して、硬構造のこの形成は密封性に正の効果を有する。特に、象牙質のひび割れおよび弱点をより良く補うことができる。さらに望ましくない、例えば、褐色、退色を回避することができる。
【００１３】
加えて、驚くべきことに非常に確実で耐久性のある歯髄のカバーリングが、本発明に従った系により達成することができる。
【００１４】
好ましい実施形態において、ＭｘＯｙ（ＣａＯ、ＢａＯ、ＭｇＯ、Ｎａ２Ｏ、Ｋ２ＯおよびＳｒＯからなる群から選択される、特にＣａＯが好ましい）またはＭｘＯｙ含有化合物は、＜１００μｍ、好ましくは０．０１から９０μｍの範囲内、より好ましくは０．１から９０μｍの範囲内、および特に好ましくは１から６０μｍの範囲内の平均粒子径（重量平均）を示す。このような粒子径を有するＭｘＯｙ（特にＣａＯ）またはＭｘＯｙ含有化合物は、シリコーン組成物中に満足にいくように組込むことができ、硬構造の再生に対する上記の効果も十分に示される。
【００１５】
特に好ましくは、この系は、少なくとも１種のイソプレン系ポリマーをさらに示す。イソプレン系ポリマーは、これに関連してポリイソプレン、特にトランス−１，４−ポリイソプレン、ガッタパーチャ、バラタおよびこれらの混合物からなる群から選択することができる。この場合のイソプレン系ポリマーは、＜１００μｍ、特に１から６０μｍの範囲内、好ましくは２から４５μｍの範囲内、より好ましくは５から３０μｍおよび特に好ましくは１０から３０μｍの範囲内の平均粒子径（重量平均）を示す。
【００１６】
欧州特許第９５１８９５号明細書の組成物の有利性を示すが、上記のようにさらに硬構造の形成を促進するこのような組成物、例えば付加架橋シリコーンおよびガッタパーチャ粉末に基づくような組成物が、見出されている。
【００１７】
本発明の特に好ましい別の形態は、成分ＡおよびＢが別々に存在し、
−成分Ａは、少なくとも２つのＳｉ−Ｈ基を有する少なくとも１以上のシリコーン油を含むか、またはこれらからなり、
−成分Ｂは、少なくとも２つのビニル基を有する少なくとも１以上のシリコーン油を含むか、またはこれらからなる、
付加架橋シリコーン系に関する。
【００１８】
場合により、成分ＡまたはＢの少なくとも１つは、Ｓｉ−Ｈ基とビニル基の付加反応のための触媒を含み得る。
【００１９】
シリコーン材料の架橋は、本発明のこれらの実施形態において、下記のような図式：
【００２０】
【化１】
0006387406.tif 000002
【００２１】
のヒドロシリル化反応によって実施される。
Ｒは、これに関連して、任意のアルキル部分を表し、同一であっても、または異なっていてもよい。本発明の特に好ましい実施形態において、Ｒはメチル基を表し、したがってこれらの系は、メチルヒドロシランおよびジメチルシロキサンに基づく。
【００２２】
それ自体公知である白金触媒が、ヒドロシリル化反応のための触媒として好ましく使用される。
【００２３】
より好ましくは、シリコーン材料の膨張を軽度にすることが、例えば、膨潤の制御によって、または下記の図式：
【００２４】
【化２】
0006387406.tif 000003
【００２５】
の部分的脱水素型カップリングによって提供され得る。
その部分について、これに関連してＲは任意のアルキル部分を表し、同一であっても、または異なっていてもよい（しかし、Ｒ＝ＣＨ３の実施形態が好ましい）。水素の発生は、シリコーン材料の架橋において発泡をもたらし、この発泡は、日常試験を使用する当業者によって、ヒドロキシル基を含むシリコーン油の含有量により所望の量に容易に調製可能である。
【００２６】
場合により、架橋のためのそれ自体が公知である触媒、例えば白金触媒、オクチル酸亜鉛、オクチル酸鉄、ジラウリン酸ジブチル錫または一般式Ｓｎ（ＯＯＣＲ）２（式中、Ｒはアルキル部分を表す）の化合物を、脱水素型カップリングのための触媒として使用可能である。
【００２７】
本明細書に記載のすべての二成分系において、
−少なくとも１種のイソプレン系ポリマー；および／または
−ＭｘＯｙ（ＣａＯ、ＢａＯ、ＭｇＯ、Ｎａ２Ｏ、Ｋ２ＯおよびＳｒＯからなる群から選択され、ＣａＯが特に好ましい）；および／または
−少なくとも１つのＭｘＯｙ含有化合物（ＭｘＯｙはＣａＯ、ＢａＯ、ＭｇＯ、Ｎａ２Ｏ、Ｋ２ＯおよびＳｒＯからなる群から選択され、ＣａＯ含有化合物、特にＣａＯ／ＳｉＯ２含有化合物が特に好ましい）；
が、成分Ａおよび成分Ｂの両方において存在可能ということである。特に非常に好ましくは、上述の構成成分は、それらが存在する限りにおいて、二成分ＡおよびＢにわたって均一に分布する。このことにより、高価なミキサーを使用しなくても、完成した混合物においてこれらの構成成分の特にバランスのとれた分布を達成することが可能である。
【００２８】
または、本発明に従った系は縮合架橋によっても形成することができる。その場合この系は通常：
ｉ）少なくとも２つのＳｉ−ＯＨ基を有する少なくとも１以上のシリコーン油；
ｉｉ）場合により水分の適用によりＳｉ−ＯＨ基と反応可能な少なくとも２つの官能基を有する、少なくとも１以上のシリコーン油、
を含む。
【００２９】
これらの実施形態において、シリコーン油は、一成分または二成分系として利用可能である。実践的に最も重要な縮合架橋系は、官能性シラン末端基、例えば：
【００３０】
【表１】
0006387406.tif 000004
【００３１】
などを含むシリコーン油を構成成分ｉｉ）として含む。
場合により、それ自体が公知の触媒、例えば、オクチル酸亜鉛、オクチル酸鉄、ジラウリン酸ジブチル錫または一般式Ｓｎ（ＯＯＣＲ）２（式中、Ｒはアルキル部分を表す）の化合物が、縮合架橋のための触媒として使用可能である。
【００３２】
本発明に関連して、Ａｌ２Ｏ３（および高い頻度でこれと一緒に発生するＦｅ２Ｏ３）の存在はなしで済ませることもできる。提唱されているアルミニウムの神経毒性についてのいくつかの研究を考慮して、Ａｌ２Ｏ３非含有組成物が、本発明に関連して特に好ましい。驚くべきことに、Ａｌ２Ｏ３（特に、Ｃ３Ａ（アルミン酸三カルシウム、（ＣａＯ）３・Ａｌ２Ｏ３）、Ｃ２ＡＦ（ジカルシウムアルミノフェライト、（ＣａＯ）２・Ａｌ２Ｏ３・Ｆｅ２Ｏ３）およびＣ４ＡＦ（テトラカルシウムアルミノフェライト（ＣａＯ）４・Ａｌ２Ｏ３・Ｆｅ２Ｏ３）、これらはＭＴＡの典型的な構成成分である）の存在は、本発明の操作にとってそれほど重要ではないことが示されている。
【００３３】
同様に、ＣａＳＯ４・２Ｈ２Ｏ（石膏）は存在してもよいが、本発明に関連して、必ずしも必要ではない。
【００３４】
本発明の効果はまだ完全には理解されていない。この説明に縛られるものではないが、現在のところ、驚くべきことに、これらの化合物のシリコーン材料は完全に湿潤可能ではなく、その結果、これらの材料は、体液の影響下で硬構造（特にヒドロキシアパタイト）の形成を起こすような方法で、未だシリコーン材料の表面に少なくとも部分的に露出されると考えられている。
【００３５】
アパタイトは、化学的に類似しているが、厳密には定義されていない当業者に公知の鉱物の群の略称および一般名である。
【００３６】
アパタイト形成は、Ｃａ２＋、Ｂａ２＋、Ｍｇ２＋、Ｓｒ２、Ｎａ＋またはＫ＋の組成物からの浸出により起こると思われ、このイオンは組成物表面のＨ３Ｏ＋イオンにより置き換えられる。これを介して生成される組成物表面のＳｉＯＨ基は、イオン活量積（ＩＡＰ）を上げることによりさらに強くされ得るアパタイトの種結晶の形成を誘導可能である。種結晶は一度形成されると、体液中に過剰に存在するカルシウムイオンおよびリン酸イオンのために自発的にさらに成長し得る。体液は実験室においてシミュレートされ、「ｓｉｍｕｌａｔｅｄ  ｂｏｄｙ  ｆｌｕｉｄ」、ＳＢＦ（Ｋｏｋｕｂｏ  ｅｔ  ａｌ．，Ｊ．Ｂｉｏｍｅｄ．Ｍａｔｅｒ．Ｒｅｓ．，２４（１９９０），７２１−７３４）を参照されたい。この場およびそれに続いて使用されるＳＢＦのイオン濃度は、（ヒト血漿と比較して）下記の以下の通りであり、ｐＨは５０ｍＭのトリス（ヒドロキシメチル）アミノメタンおよび４５ｍＭ  ＨＣｌを使用して、３６．５℃において７．２５に調整される。
【００３７】
【表２】
0006387406.tif 000005
【００３８】
例えばリン酸カルシウムおよび水酸化カルシウムからのヒドロキシアパタイトの生成は、それ自体明白に公知であるが（欧州特許第３６７８０８号明細書を参照されたい）、強塩基条件下（ｐＨ＞１１）では下記のように要約される：
３Ｃａ（Ｈ２ＰＯ４）２・２Ｈ２Ｏ＋７Ｃａ（ＯＨ）２→２Ｃａ５（ＰＯ４）３ＯＨ＋１８Ｈ２Ｏ。
【００３９】
しかし、このような強塩基反応条件は、ｉｎ  ｖｉｖｏでは明らかに望ましくない。さらに、本発明に関連して、ヒドロキシアパタイトの形成がＳＢＦ、特にｐＨ７．２５のＳＢＦにおいてさらにＣａＯまたはＳｉＯ２／ＣａＯから出発して、驚くほど急速に穏やかな条件下で起こることが示されている。
【００４０】
さらなる好ましい実施形態において、本発明に従った系は、少なくとも１つのＣａＯ／ＳｉＯ２含有化合物をガラスおよび／またはガラス−セラミックの形態で含み得る。このようなガラスは、二成分ＣａＯ／ＳｉＯ２組成物、三成分ＣａＯ／Ｐ２Ｏ５／ＳｉＯ２組成物、またはさらに四成分ＳｉＯ２／ＣａＯ／Ｐ２Ｏ５／Ｎａ２Ｏ組成物であり得、上記の組成物の混合物も同様に明確に可能である。
【００４１】
本発明に関連して、好ましいガラスは公知であり、Ｂｉｏｇｌａｓｓ（登録商標）ブランドの下で（さらに、例えばＳｃｈｏｔｔ社から「生体活性ガラス」として）利用可能であり、Ｈｅｎｃｈ、Ｊ．Ｍａｔｅｒ．Ｓｃｉ：Ｍａｔｅｒ．Ｍｅｄ．，（２００６）１７，９６７−９７８を参照されたい（Ｂｉｏｇｌａｓｓ（登録商標）組成物に関するこの文献の開示は参照により本明細書に含まれる）。本発明に関連して、適切な生体活性ガラスが、Ｈｕｐａ，ｐ．３  ｆｆ．，、Ｂｉｏａｃｔｉｖｅ  ｇｌａｓｓｅｓ：Ｍａｔｅｒｉａｌｓ，ｐｒｏｐｅｒｔｉｅｓ  ａｎｄ  ａｐｐｌｉｃａｔｉｏｎｓ，２０１１，Ｗｏｏｄｈｅａｄ  Ｐｕｂｌｉｓｈｉｎｇ  Ｌｔｄ．，ＩＳＢＮ  １８４５６９７６８５にさらに記載されている（生体活性ガラスの組成物について考察するこの本の章の開示は、参照により本明細書に組み込まれる）。
【００４２】
本発明に関連して、下記の構成成分：
ｉ）３５から６５ｍｏｌ％、特に３５から６０ｍｏｌ％のＳｉＯ２、
１０から５０ｍｏｌ％のＣａＯ、
５から４０ｍｏｌ％のＮａ２Ｏ；
ｉｉ）５０．０１から６５ｍｏｌ％のＳｉＯ２、
１から９．９９ｍｏｌ％のＣａＯ、
５から４０ｍｏｌ％のＮａ２Ｏ。
（さらに、通常２から６重量％の間、場合によりおよそ２０重量％までのＰ２Ｏ５）を示すガラスｉ）およびｉｉ）から選択されるガラスが特に好ましいと思われる。
【００４３】
４５Ｓ５、５８Ｓ、Ｓ７０Ｃ３０、Ｓ５３Ｐ４およびこれらの混合物からなる群から選択されるガラスが特に非常に好ましい。
【００４４】
上述のすべての系は、好ましくはＸ線造影剤、特に、亜鉛、イッテルビウム、イットリウム、ガドリニウム、ジルコニウム、ストロンチウム、タングステン、タンタル、ニオブ、バリウム、ビスマス、モリブデン、ランタンからなる群の化合物；合金、フッ化物、硫酸塩、炭酸塩、タングステン酸塩、カーバイドおよび上述の元素のすべての酸化物、特に好ましくはＹｂＦ３またはＺｒＯ２；有機および無機のヨウ素化合物から選択されるＸ線造影剤をさらに含む。所望の造影を得るために組成物に加えられるＸ線造影剤の個別の構成成分量は、日常的試験を使用して当業者により容易に決定され得る。
【００４５】
上記の本発明に従った系は、１以上のカプセル（複数可）、カートリッジ（複数可）（特にダブルチャンバーシリンジ）またはチューブラーバッグ（複数可）に事前に分割されて利用可能である。これは一成分および二成分系の両方に適用される。二成分系において、成分ＡおよびＢは、特に好ましくはジョイントカプセル（ｊｏｉｎｔ  ｃａｐｓｕｌｅ）、カートリッジ（特にダブルチャンバーシリンジ）またはチューブラーバッグ中で互いに別々に利用可能であり、ディスペンサーに挿入されるカプセルであり得る。操作は、それ自体公知の方法でこのような提示形態により簡略化される。しかし、成分ＡおよびＢを個別のカプセル、カートリッジ（特にダブルチャンバーシリンジ）またはチューブラーバッグで提供することも同様に、明らかに可能である。
【００４６】
上記の本発明に従った系は、少なくとも１種の根管用ポスト、特にイソプレンポリマーに基づく根管ポストをさらに含み得る。これらの根管用ポストは、それ自体公知の方法で、歯根管において本発明に従った組成物で被包される。
【００４７】
上記の本発明に従った系のさらなる構成成分候補は、カプセル（複数可）、カートリッジ（複数可）（特にダブルチャンバーシリンジ（複数可））またはチューブラーバッグ（複数可）のためのディスペンサー；流動性組成物のための（シリコーン材料に基づく本発明に従った組成物の適用のための）アプリケーターチップ；および根管の深さを決定するためのアプリケーターチップにおいて可動性のマーキング補助具である。このようなマーキング補助具は、例えば、アプリケーターチップにおいて巻き上げたり、またそれを広げることができる弾性リングである。
【００４８】
本発明は、下記の例示的実施形態および図を使用して説明され、本発明の主題は、これらの実施形態に限定されるものではない。これに関連して：
【実施例】
【００４９】
シリコーン材料中のＣａＯ／ＳｉＯ２混合物の生体活性
下記の混合物を調製した：
【００５０】
【表３】
0006387406.tif 000006
【００５１】
ペレット形態の試験体を、得られたペーストから調製した。このために、プラスチックフィルムを、内径２０ｍｍおよび高さ１．５ｍｍのスプリットリングモールドに広げ、一片のデンタルフロスをその上に置いた。その後、スプリットリングモールドを上記の混合物で満たし、第２のプラスチックフィルムを載せ、１枚のガラスで圧迫した。３時間後、硬化したペレットをスプリットリングモールドから取り外した。その後、結果として得られたペレットに、３７℃においてデンタルフロスを吊り下げることにより、ｐＨ７．２５のＳＢＦバッファーを染み込ませた。
【００５２】
ＳＢＦバッファーに１４日浸した後のＳＥＭ写真を図１に見ることができる。ＳＥＭ写真の撮影前に、ペレットを、その都度超純水ですすぎ、その後乾燥させた。結晶がペレット表面に形成されていることは明らかである。当業者に公知のアパタイト結晶の球状結晶が形成されている。ＥＤＸ測定ならびにさらにＩＲおよびラマン分光分析により同様に、アパタイトの形成を確認した（データ非掲載）。
【００５３】
シリコーン材料中のガラス材料の生体活性
下記の混合物を調製した：
【００５４】
【表４】
0006387406.tif 000007
【００５５】
ペレット形態の試験体を、得られたペーストから調製した。このために、プラスチックフィルムを、内径２０ｍｍおよび高さ１．５ｍｍのスプリットリングモールドに広げ、一片のデンタルフロスをその上に置いた。その後、スプリットリングモールドを上記の混合物で満たし、第２のプラスチックフィルムを載せ、１枚のガラスで圧迫した。３時間後、硬化したペレットをスプリットリングモールドから取り外した。その後、結果として得られたペレットを、３７℃においてデンタルフロスを吊り下げることにより、ｐＨ７．２５のＳＢＦバッファーに浸した。
【００５６】
ＳＢＦバッファーに１４日間浸した後のＳＥＭ写真を図２に見ることができる。ＳＥＭ写真の撮影前に、ペレットを、その都度超純水ですすぎ、その後乾燥させた。結晶がペレット表面に形成されていることは明らかである。当業者に公知のアパタイト結晶の球状結晶が形成されている。ＥＤＸ測定ならびにさらにＩＲおよびラマン分光分析により同様に、アパタイトの形成を確認した（データ非掲載）。
【図１】
0006387406.tif 000008
【図２】
0006387406.tif 000009